(57)【特許請求の範囲】
【請求項１】
電解液溶媒、リチウム塩、重合開始剤；及び第１化合物と第２化合物の混合化合物を含み、
前記第１化合物は、エチレングリコールが含まれているポリイミンであり、
前記第２化合物は、二つ以上のエポキシグループを有するポリエチレングリコールであり、
前記第１化合物と第２化合物は、重量比として１：０．２から０．６で含まれるものである、
ゲルポリマー電解質用組成物。
【請求項２】
前記混合化合物は、組成物の総重量に対して０．１重量％から１０重量％の量で含まれている請求項１に記載のゲルポリマー電解質用組成物。
【請求項３】
前記リチウム塩は、ＬｉＰＦ６、ＬｉＢＦ４、ＬｉＳｂＦ６、ＬｉＡｓＦ６、ＬｉＣｌＯ４、ＬｉＮ（Ｃ２Ｆ５ＳＯ２）２、ＬｉＮ（ＣＦ３ＳＯ２）２、ＣＦ３ＳＯ３Ｌｉ、ＬｉＣ（ＣＦ３ＳＯ２）３及びＬｉＣ４ＢＯ８からなる群より選択されるいずれか一つまたはこれらのうち２種以上の混合物である請求項１に記載のゲルポリマー電解質用組成物。
【請求項４】
前記電解液溶媒は、線形カーボネート、環状カーボネートまたはこれらの組み合わせである請求項１に記載のゲルポリマー電解質用組成物。
【請求項５】
前記線形カーボネートは、ジメチルカーボネート、ジエチルカーボネート、ジプロピルカーボネート、エチルメチルカーボネート、メチルプロピルカーボネート及びエチルプロピルカーボネートからなる群より選択されるいずれか一つまたはこれらのうち２種以上の混合物を含み、前記環状カーボネートは、エチレンカーボネート、プロピレンカーボネート、１，２−ブチレンカーボネート、２，３−ブチレンカーボネート、１，２−ペンチレンカーボネート、２，３−ペンチレンカーボネート、ビニレンカーボネート、及びこれらのハロゲン化物からなる群より選択されるいずれか一つまたはこれらのうち２種以上の混合物を含む請求項４に記載のゲルポリマー電解質用組成物。
【請求項６】
前記重合開始剤は、ベンゾイルペルオキシド（ｂｅｎｚｏｙｌ  ｐｅｒｏｘｉｄｅ）、アセチルペルオキシド（ａｃｅｔｙｌ  ｐｅｒｏｘｉｄｅ）、ジラウリルペルオキシド（ｄｉｌａｕｒｙｌ  ｐｅｒｏｘｉｄｅ）、ジ−ｔｅｒｔ−ブチルペルオキシド（ｄｉ−ｔｅｒｔ−ｂｕｔｙｌ  ｐｅｒｏｘｉｄｅ）、ｔ−ブチルペルオキシ−２−エチル−ヘキサノエート（ｔ−ｂｕｔｙｌ  ｐｅｒｏｘｙ−２−ｅｔｈｙｌ−ｈｅｘａｎｏａｔｅ）、クミルヒドロペルオキシド（ｃｕｍｙｌ  ｈｙｄｒｏｐｅｒｏｘｉｄｅ）及びヒドロゲンペルオキシド（ｈｙｄｒｏｇｅｎ  ｐｅｒｏｘｉｄｅ）などの有機過酸化物類；ヒドロ過酸化物類と２，２’−アゾビス（２−シアノブタン）、２，２’−アゾビス（メチルブチロニトリル）、ＡＩＢＮ（２，２’−Ａｚｏｂｉｓ（ｉｓｏ−ｂｕｔｙｒｏｎｉｔｒｉｌｅ））及びＡＭＶＮ（２，２’−Ａｚｏｂｉｓｄｉｍｅｔｈｙｌ−Ｖａｌｅｒｏｎｉｔｒｉｌｅ）などのアゾ化合物類からなる群より選択される１種以上である請求項１に記載のゲルポリマー電解質用組成物。
【請求項７】
正極；負極；分離膜；及びゲルポリマー電解質を含むリチウム二次電池であって、
前記ゲルポリマー電解質は、請求項１に記載のゲルポリマー電解質用組成物を重合させて形成されているものであるリチウム二次電池。
【請求項８】
前記ゲルポリマー電解質は、以下の化学式（１）及び（２）で表されるオリゴマーを含む請求項７に記載のリチウム二次電池。
【化１】
0006612859.tif 000008
（ここで、前記ｎ、ｍはそれぞれ１から２０の整数であり、前記Ｒ１からＲ５は、それぞれ独立して水素、または−ＣＯ（ＣＨ２）３ＣＯＯ−（ＣＨ２ＣＨ２Ｏ）ｘ−ＣＨ３であるものであり、ｘは１から１００の整数であり、前記Ｒ１からＲ５のうち少なくとも３以上は−ＣＯ（ＣＨ２）３ＣＯＯ−（ＣＨ２ＣＨ２Ｏ）Ｘ−ＣＨ３である。）
【化２】
0006612859.tif 000009
（ここで、前記ａは１から１００の整数である。）
【請求項９】
前記リチウム二次電池の充電電圧は、３．０Ｖから５．０Ｖである請求項７に記載のリチウム二次電池。
【請求項１０】
前記正極は正極活物質を含み、前記正極活物質は、ＬｉＣｏＯ２、ＬｉＮｉＯ２、ＬｉＭｎＯ２、ＬｉＭｎ２Ｏ４、ＬｉＮｉ１−ｙＣｏｙＯ２（Ｏ＝ｙ＜１）、ＬｉＣｏ１−ｙＭｎｙＯ２（Ｏ＝ｙ＜１）、ＬｉＮｉ１−ｙＭｎｙＯ２（Ｏ＝ｙ＜１）及びＬｉ［ＮｉａＣｏｂＭｎｃ］Ｏ２（０＜ａ、ｂ、ｃ＝１、ａ＋ｂ＋ｃ＝１）からなる群より選択されるいずれか一つまたはこれらのうち２種以上の混合物である請求項７に記載のリチウム二次電池。
【発明の詳細な説明】
【技術分野】
【０００１】
関連出願との相互引用
本出願は、２０１４年１０月２日付韓国特許出願第１０−２０１４−０１３３４６９号及び２０１５年１０月１日付韓国特許出願第１０−２０１５−０１３８６４３号に基づいた優先権の利益を主張し、当該韓国特許出願の文献に開示されている全ての内容は本明細書の一部として含まれる。
【０００２】
本発明は、ゲルポリマー電解質及びこれを含む二次電池に関する。
【背景技術】
【０００３】
モバイル機器に対する技術の開発と需要の増加に伴い、エネルギー源としての二次電池の需要が急激に増加しており、このような二次電池の中で高いエネルギー密度と電圧を有するリチウム二次電池が商用化されて広く用いられている。
【０００４】
リチウム二次電池の正極活物質としてはリチウム金属酸化物が用いられ、負極活物質としては、リチウム金属、リチウム合金、結晶質または非晶質炭素または炭素複合体が用いられている。前記活物質を適した厚さと長さで集電体に塗布するか、または活物質自体をフィルム形状に塗布し、絶縁体である分離膜とともに巻き取るか積層して電極群を製作したあと、カンまたはこれと類似した容器に入れてから、電解液を注入して二次電池を製造する。
【０００５】
従来、電気化学反応を利用した電池、電気二重層キャパシタなどの電気化学素子用電解質には、液体状態の電解質、特に非水系有機溶媒に塩を溶解したイオン伝導性有機液体電解質が主に用いられてきた。
【０００６】
しかし、このように液体状態の電解質を用いれば、電極物質が劣化して有機溶媒が揮発される可能性が大きいだけでなく、周辺の温度及び電池自体の温度の上昇による燃焼などの安全性の問題がある。特に、リチウム二次電池は、充放電を進めるとき、カーボネート有機溶媒の分解及び／または有機溶媒と電極との副反応によって電池の内部にガスが発生し、電池の厚さを膨張させるという問題点があり、高温保存の際はこのような反応が加速化されてガスの発生量がさらに増加することになる。
【０００７】
このように持続的に発生したガスは、電池の内圧の増加を誘発させて角形電池が特定の方向に膨れ上がるなど、電池の特定の面の中心部が変形される現象をもたらすだけでなく、電池内の電極面での密着性で局所的な差異を発生させて、電極反応が全体の電極面で同様に起こることができない問題を引き起こす。したがって、電池の性能と安全性の低下が必ず招来されることになる。
【０００８】
一般に、電池の安全性は、液体電解質＜ゲルポリマー電解質＜固体高分子電解質の順で向上されるが、これに反して電池の性能は減少するものと知られている。このような劣等な電池の性能により、未だに固体高分子電解質を採用した電池等は商業化されていないものと知られている。
【発明の概要】
【発明が解決しようとする課題】
【０００９】
本発明の解決しようとする課題は、混合化合物を電解液に含むことにより、電池の寿命を向上させることができるだけでなく、電池の容量特性を向上させることができるゲルポリマー電解質用組成物、及びこれを含むリチウム二次電池を提供することである。
【課題を解決するための手段】
【００１０】
前記のような目的を達成するため、本発明は、電解液溶媒、リチウム塩、重合開始剤、及び第１化合物と第２化合物の混合化合物を含むゲルポリマー電解質用組成物を提供する。
【００１１】
前記第１化合物は、作用基としてポリエチレングリコールを含むアミン系化合物であってよく、前記第２化合物はエポキシ系化合物であってよい。
【００１２】
さらに、本発明は、正極、負極、分離膜、及びゲルポリマー電解質を含むリチウム二次電池であって、前記ゲルポリマー電解質は前記ゲルポリマー電解質用組成物を重合させて形成されたリチウム二次電池を提供する。
【００１３】
前記ゲルポリマー電解質は、以下の化学式（１）及び（２）で表されるオリゴマーを含むものであってよい。
【００１４】
【化１】
0006612859.tif 000002
【００１５】
ここで、前記ｎ、ｍはそれぞれ１から２０の整数であり、前記Ｒ１からＲ５は、それぞれ独立して水素、または−ＣＯ（ＣＨ２）３ＣＯＯ−（ＣＨ２ＣＨ２Ｏ）ｘ−ＣＨ３であるものであり、ｘは１から１００の整数であり、前記Ｒ１からＲ５のうち少なくとも３以上は−ＣＯ（ＣＨ２）３ＣＯＯ−（ＣＨ２ＣＨ２Ｏ）Ｘ−ＣＨ３である。
【００１６】
【化２】
0006612859.tif 000003
【００１７】
ここで、前記ａは１から１００の整数である。
【発明の効果】
【００１８】
本発明のゲルポリマー電解質用組成物は、第１化合物は作用基としてポリエチレングリコールを含むアミン系化合物、及び第２化合物はエポキシ系化合物である第１化合物と第２化合物の混合化合物を含むことにより、リチウム二次電池に適用する場合、ホッピング現象を容易に誘導することで、電池の寿命を向上させることができるだけでなく、優れた高温保存性を発揮し、電池の容量特性を向上させることができる。
【図面の簡単な説明】
【００１９】
【図１】ゲルポリマー電解質用組成物を用いた場合のリチウムイオンの移動原理を示した図である。
【図２】実施例５から７で製造された二次電池の高温保管後の厚さ増加の程度を示したグラフである。
【発明を実施するための形態】
【００２０】
以下、本発明に対する理解を助けるため、本発明をさらに詳しく説明する。
【００２１】
本明細書及び特許請求の範囲に用いられた用語や単語は、通常的や辞書的な意味に限定して解釈されてはならず、発明者は自身の発明を最良の方法で説明するために用語の概念を適宜定義することができるという原則に即し、本発明の技術的思想に適合する意味と概念として解釈されなければならない。
【００２２】
本発明の一実施形態に係るゲルポリマー電解質用組成物は、電解液溶媒、リチウム塩、重合開始剤、及び第１化合物と第２化合物の混合化合物を含み、前記第１化合物は作用基としてポリエチレングリコールを含むアミン系化合物であってよく、前記第２化合物はエポキシ系化合物であってよい。
【００２３】
前記第１化合物は、具体的にエチレングリコールが含まれているポリイミンであってよく、例えば、ポリ（エチレンイミン）−グラフト−ポリ（エチレングリコール）（ＰＥＩ−ＰＥＧ）などが適用されてよい。また、前記第２化合物は、二つ以上のエポキシグループを有するポリエチレングリコールであってよく、例えば、ポリエチレンジグリシジルエーテルなどが適用されてよい。
【００２４】
本発明の一実施形態によれば、前記第１化合物に含まれているポリエチレングリコール作用基が化合物に含まれていることにより、ゲルポリマー電解質用組成物に対する溶解度が増加し、ゲルポリマー電解質内のゲル構造上に安定的に固定されて存在できるようにし、エポキシ系化合物を含む第２化合物が混合されることにより、後述する図１のホッピング現象を一層容易に行うことができるようにして、重合反応で生成されるゲルポリマー電解質のイオン移動度を高めて出力特性を向上させることができる。
【００２５】
前記第１化合物は、前記ゲルポリマー電解質用組成物の総重量に対し、１から１５重量％、具体的に３から１２重量％、さらに具体的に４から１０重量％の量で含まれてよい。
【００２６】
前記第１化合物が、前記ゲルポリマー電解質用組成物の総重量に対して１重量％以上含まれる場合、ゲルポリマー電解質用組成物のゲル化が一層円滑に行われ、高温保存特性が向上されて高温保存の際に電池の厚さ増加を減少させることができ、その含量が、具体的に３重量％、さらに具体的に４重量％の場合にその傾向がさらに目立つ。さらに、前記第１化合物が前記ゲルポリマー電解質用組成物の総重量に対して１５重量％以下で含まれる場合、前記のところのようなゲル化及び高温保存特性の向上の効果を奏するとともに、過量含有による電池の抵抗の増加を防止することができる。
【００２７】
前記第１化合物と第２化合物は、重量比として１：０．２から０．６であってよく、具体的に１：０．２５から０．５であってよい。
【００２８】
前記第１化合物と第２化合物が１：０．２から０．６の重量比を満す場合、ゲルポリマー電解質用組成物のゲル化が一層円滑に行われ、高温保存特性が向上されて高温保存の際に電池の厚さ増加を減少させることができ、ホッピング現象が一層容易に行われて、重合反応で生成されるゲルポリマー電解質のイオン移動度が高くなることにより出力特性が向上され得る。
【００２９】
さらに、本発明の一実施形態によれば、前記ゲルポリマー電解質用組成物に前記混合化合物を含む場合、正極から溶出された金属イオンが負極から析出される一般電解液を用いた場合とは異なり、正極から溶出された金属イオンが前記混合化合物と結合して負極から金属が析出されることを軽減させることができる。こういうわけで、リチウム二次電池の充放電効率を向上させることができ、良好なサイクル特性を表すことができる。それだけでなく、前記作用基を有するモノマーを含むゲルポリマー電解質用組成物をリチウム二次電池に適用する場合、漏液の危険性が少なく難燃特性を有するので、電池の安定性を向上させることができる。
【００３０】
前記第１化合物及び第２化合物の混合化合物は、ゲルポリマー電解質用組成物の総重量に対して０．１重量％から１０重量％、好ましくは０．５重量％から５重量％であってよい。０．１重量％未満であれば、ゲル化され難いためゲルポリマー電解質の特性が発現され難いことがあり、１０重量％を超過すれば、モノマーの過量含有によって抵抗が増加するので、電池の性能が低下し得る。
【００３１】
本発明の一実施形態によれば、前記第１化合物及び第２化合物を混合し、３０℃から１００℃の温度範囲で２分から１２時間の間反応して重合性モノマーを製造することができる。このとき、作用基を有するモノマーと分枝型モノマーの含量比は、例えば、１：１８から１：７５の重量比であってよいが、これに限定されるものではない。
【００３２】
このようなゲルポリマー電解質では、リチウムイオンの大きさが小さいため直接的な移動が相対的に容易であるだけでなく、図１に示す通り、電解液内でホッピング（ｈｏｐｐｉｎｇ）現象で移動し易い。
【００３３】
本発明の一実施形態に係る電解質用組成物に含まれる前記イオン化可能なリチウム塩は、例えば、ＬｉＰＦ６、ＬｉＢＦ４、ＬｉＳｂＦ６、ＬｉＡｓＦ６、ＬｉＣｌＯ４、ＬｉＮ（Ｃ２Ｆ５ＳＯ２）２、ＬｉＮ（ＣＦ３ＳＯ２）２、ＣＦ３ＳＯ３Ｌｉ、ＬｉＣ（ＣＦ３ＳＯ２）３及びＬｉＣ４ＢＯ８からなる群より選択されるいずれか一つまたはこれらのうち２種以上の混合物であってよく、これに限定されるものではない。
【００３４】
さらに、本発明の一実施形態に基づいて用いられる電解液溶媒には、リチウム二次電池用電解液に通常用いられるものらを制限なく用いることができ、例えば、エーテル、エステル、アミド、線形カーボネートまたは環状カーボネートなどを、それぞれ単独にまたは２種以上を混合して用いることができる。
【００３５】
その中でも代表的に、環状カーボネート、線形カーボネートまたはこれらの混合物であるカーボネート化合物を含むことができる。
【００３６】
前記環状カーボネート化合物の具体的な例には、エチレンカーボネート（ＥＣ）、プロピレンカーボネート（ＰＣ）、１，２−ブチレンカーボネート、２，３−ブチレンカーボネート、１，２−ペンチレンカーボネート、２，３−ペンチレンカーボネート、ビニレンカーボネート、及びこれらのハロゲン化物からなる群より選択されるいずれか一つまたはこれらのうち２種以上の混合物を挙げることができる。さらに、前記線形カーボネート化合物の具体的な例には、ジメチルカーボネート（ＤＭＣ）、ジエチルカーボネート（ＤＥＣ）、ジプロピルカーボネート（ＤＰＣ）、エチルメチルカーボネート（ＥＭＣ）、メチルプロピルカーボネート（ＭＰＣ）及びエチルプロピルカーボネート（ＥＰＣ）からなる群より選択されるいずれか一つまたはこれらのうち２種以上の混合物などが代表的に用いられ得るが、これに限定されるものではない。
【００３７】
特に、前記カーボネート系電解液溶媒のうち、環状カーボネートであるプロピレンカーボネート及びエチレンカーボネートは、高粘度の有機溶媒として誘電率が高いため、電解液内のリチウム塩をよく解離させるので好ましく使用可能であり、このような環状カーボネートにエチルメチルカーボネート、ジエチルカーボネートまたはジメチルカーボネートのような低粘度、低誘電率線形カーボネートを好適な割合で混合して用いれば、高い電気伝導率を有する電解液を製造することができるので、さらに好ましく使用可能である。
【００３８】
さらに、前記電解液溶媒のうち、エステルにはメチルアセテート、エチルアセテート、プロピルアセテート、メチルプロピオネート、エチルプロピオネート、γ−ブチロラクトン、γ−バレロラクトン、γ−カプロラクトン、α−バレロラクトン及びε−カプロラクトンからなる群より選択されるいずれか一つまたはこれらのうち２種以上の混合物を用いることができるが、これに限定されるものではない。
【００３９】
本発明において、重合開始剤は、当業界に知られている通常の重合開始剤が用いられてよい。
【００４０】
前記重合開始剤の非制限的な例には、ベンゾイルペルオキシド（ｂｅｎｚｏｙｌ  ｐｅｒｏｘｉｄｅ）、アセチルペルオキシド（ａｃｅｔｙｌ  ｐｅｒｏｘｉｄｅ）、ジラウリルペルオキシド（ｄｉｌａｕｒｙｌ  ｐｅｒｏｘｉｄｅ）、ジ−ｔｅｒｔ−ブチルペルオキシド（ｄｉ−ｔｅｒｔ−ｂｕｔｙｌ  ｐｅｒｏｘｉｄｅ）、ｔ−ブチルペルオキシ−２−エチル−ヘキサノエート（ｔ−ｂｕｔｙｌ  ｐｅｒｏｘｙ−２−ｅｔｈｙｌ−ｈｅｘａｎｏａｔｅ）、クミルヒドロペルオキシド（ｃｕｍｙｌ  ｈｙｄｒｏｐｅｒｏｘｉｄｅ）及びヒドロゲンペルオキシド（ｈｙｄｒｏｇｅｎ  ｐｅｒｏｘｉｄｅ）などの有機過酸化物類やヒドロ過酸化物類と２，２’−アゾビス（２−シアノブタン）、２，２’−アゾビス（メチルブチロニトリル）、ＡＩＢＮ（２，２’−Ａｚｏｂｉｓ（ｉｓｏ−ｂｕｔｙｒｏｎｉｔｒｉｌｅ））及びＡＭＶＮ（２，２’−Ａｚｏｂｉｓｄｉｍｅｔｈｙｌ−Ｖａｌｅｒｏｎｉｔｒｉｌｅ）などのアゾ化合物類などがあるが、これに限定されない。
【００４１】
前記重合開始剤は、電池内で熱、非制限的な例として３０℃から１００℃の熱によって分解されるか常温（５℃から３０℃）で分解されてラジカルを形成し、自由ラジカル重合により重合性モノマーと反応してゲルポリマー電解質を形成することができる。
【００４２】
さらに、前記重合開始剤は、ゲルポリマー電解質用組成物の総重量に対して０．０１重量％から２重量％の量で用いられてよい。重合開始剤が２重量％を超過すれば、ゲルポリマー電解質用組成物を電池内に注液する途中でゲル化があまりにも早く起こるか未反応開始剤が残って、後で電池の性能に悪影響を及ぼすとの欠点があり、逆に重合開始剤が０．０１重量％未満であれば、ゲル化が十分に行われない問題がある。
【００４３】
本発明の一実施形態に係るゲルポリマー電解質用組成物は、前記記載の成分等以外に、当業界に知られているその他の添加剤などを選択的に含有することができる。
【００４４】
本発明の一実施形態によれば、正極；負極；分離膜；及びゲルポリマー電解質を含むリチウム二次電池において、前記ゲルポリマー電解質は、前記ゲルポリマー電解質用組成物を重合させて形成されていることを特徴とするリチウム二次電池を提供する。本発明の一実施形態に係るゲルポリマー電解質は、当業界に知られている通常の方法に従い、ゲルポリマー電解質用組成物を重合させて形成されているものであってよい。例えば、ゲルポリマー電解質は、二次電池の内部で前記ゲルポリマー電解質用組成物をｉｎ−ｓｉｔｕ重合して形成されてよい。
【００４５】
より好ましい一実施形態を挙げると、（ａ）正極、負極、及び前記正極と負極の間に介在されている分離膜からなる電極組立体を電池ケースに挿入する段階、及び（ｂ）前記電池ケースに本発明に係るゲルポリマー電解質用組成物を注入したあと重合させてゲルポリマー電解質を形成する段階を含むことができる。
【００４６】
リチウム二次電池内のｉｎ−ｓｉｔｕ重合反応は、熱重合を介して進められてよい。このとき、重合時間は大凡２分から１２時間程度必要となり、熱重合温度は３０から１００℃となり得る。
【００４７】
このような重合反応によるゲル化を経ることになると、ゲルポリマー電解質が形成される。具体的には、重合性モノマーが重合反応によって互いに架橋されたオリゴマーが形成され、電解質塩が電解液溶媒に解離された液体電解液が前記形成されたオリゴマー内に均一に含浸され得る。
【００４８】
本発明の一実施形態に係る前記オリゴマーは、下記化学式（１）及び（２）で表されるオリゴマーの混合された形態であってよい。
【００４９】
【化３】
0006612859.tif 000004
【００５０】
ここで、前記ｎ、ｍはそれぞれ１から２０の整数であり、前記Ｒ１からＲ５は、それぞれ独立して水素、または−ＣＯ（ＣＨ２）３ＣＯＯ−（ＣＨ２ＣＨ２Ｏ）ｘ−ＣＨ３であるものであり、ｘは１から１００の整数であり、前記Ｒ１からＲ５のうち少なくとも３以上は−ＣＯ（ＣＨ２）３ＣＯＯ−（ＣＨ２ＣＨ２Ｏ）Ｘ−ＣＨ３である。
【００５１】
【化４】
0006612859.tif 000005
【００５２】
ここで、前記ａは１から１００の整数である。
【００５３】
本発明の一実施形態に係る前記リチウム二次電池は、充電電圧が３．０Ｖから５．０Ｖの範囲であって、一般電圧及び高電圧領域の全てでリチウム二次電池の容量特性に優れる。
【００５４】
本発明の一実施形態によれば、前記リチウム二次電池の電極は、当分野に知られている通常の方法で製造することができる。例えば、電極活物質に溶媒、必要に応じてバインダ、導電材、分散剤を混合及び撹拌してスラリーを製造したあと、これを金属材料の集電体に塗布（コーティング）し圧縮してから、乾燥して電極を製造することができる。
【００５５】
本発明の一実施形態によれば、前記正極において、正極活物質は一般電圧または高電圧に適用することができ、リチウムを可逆的にインターカレーション／ジインターカレーションできる化合物であれば制限なく使用可能である。
【００５６】
本発明の一実施形態に係るリチウム二次電池において、一般電圧に適用可能な正極活物質は、例えば、ＬｉＣｏＯ２、ＬｉＮｉＯ２、ＬｉＭｎＯ２、ＬｉＭｎ２Ｏ４、ＬｉＮｉ１−ｙＣｏｙＯ２（Ｏ＝ｙ＜１）、ＬｉＣｏ１−ｙＭｎｙＯ２（Ｏ＝ｙ＜１）、ＬｉＮｉ１−ｙＭｎｙＯ２（Ｏ＝ｙ＜１）及びＬｉ［ＮｉａＣｏｂＭｎｃ］Ｏ２（０＜ａ、ｂ、ｃ＝１、ａ＋ｂ＋ｃ＝１）からなる群より選択されるいずれか一つまたはこれらのうち２種以上の混合物を含むことができ、これらに限定されるものではない。さらに、このような酸化物（ｏｘｉｄｅ）以外に硫化物（ｓｕｌｆｉｄｅ）、セレン化物（ｓｅｌｅｎｉｄｅ）及びハロゲン化物（ｈａｌｉｄｅ）なども含まれ得る。
【００５７】
一方、本発明の一実施形態に係るリチウム二次電池において、前記負極活物質には、通常リチウムイオンが吸蔵及び放出可能な炭素材、リチウム金属、ケイ素または錫などを用いることができる。好ましくは炭素材を用いることができ、炭素材には低結晶炭素及び高結晶性炭素などが全て用いられ得る。低結晶性炭素には軟化炭素（ｓｏｆｔ  ｃａｒｂｏｎ）及び硬化炭素（ｈａｒｄ  ｃａｒｂｏｎ）が代表的であり、高結晶性炭素には天然黒鉛、キッシュ黒鉛（Ｋｉｓｈ  ｇｒａｐｈｉｔｅ）、熱分解炭素（ｐｙｒｏｌｙｔｉｃ  ｃａｒｂｏｎ）、液晶ピッチ系炭素繊維（ｍｅｓｏｐｈａｓｅ  ｐｉｔｃｈ  ｂａｓｅｄ  ｃａｒｂｏｎ  ｆｉｂｅｒ）、炭素微小球体（ｍｅｓｏ−ｃａｒｂｏｎ  ｍｉｃｒｏｂｅａｄｓ）、液晶ピッチ（Ｍｅｓｏｐｈａｓｅ  ｐｉｔｃｈｅｓ）及び石油と石炭系コークス（ｐｅｔｒｏｌｅｕｍ  ｏｒ  ｃｏａｌ  ｔａｒ  ｐｉｔｃｈ  ｄｅｒｉｖｅｄ  ｃｏｋｅｓ）などの高温焼成炭素が代表的である。
【００５８】
前記正極及び／または負極は、バインダと溶媒、必要に応じて通常用いられ得る導電材と分散剤を混合及び撹拌してスラリーを製造したあと、これを集電体に塗布し圧縮して負極を製造することができる。
【００５９】
前記バインダには、ポリビニリデンフルオリド−ヘキサフルオロプロピレンコポリマー（ＰＶＤＦ−ｃｏ−ＨＥＰ）、ポリビニリデンフルオリド（ｐｏｌｙｖｉｎｙｌｉｄｅｎｅｆｌｕｏｒｉｄｅ）、ポリアクリロニトリル（ｐｏｌｙａｃｒｙｌｏｎｉｔｒｉｌｅ）、ポリメチルメタクリレート（ｐｏｌｙｍｅｔｈｙｌｍｅｔｈａｃｒｙｌａｔｅ）、ポリビニルアルコール、カルボキシメチルセルロース（ＣＭＣ）、澱粉、ヒドロキシプロピルセルロース、再生セルロース、ポリビニルピロリドン、テトラフルオロエチレン、ポリエチレン、ポリプロピレン、ポリアクリル酸、エチレン−プロピレン−ジエンモノマー（ＥＰＤＭ）、スルホン化ＥＰＤＭ、スチレンブチレンゴム（ＳＢＲ）、フッ素ゴム、多様な共重合体などの多様な種類のバインダ高分子が用いられ得る。
【００６０】
さらに、分離膜には、従来に分離膜として用いられていた通常の多孔性高分子フィルム、例えば、エチレン単独重合体、プロピレン単独重合体、エチレン／ブテン共重合体、エチレン／ヘキセン共重合体及びエチレン／メタクリレート共重合体などのようなポリオレフィン系高分子で製造した多孔性高分子フィルムを単独でまたはこれらを積層して用いることができ、または通常の多孔性不織布、例えば、高融点のガラス繊維、ポリエチレンテレフタレート繊維などからなる不織布を用いることができるが、これに限定されるものではない。
【００６１】
本発明の一実施形態に係るリチウム二次電池の外形には特別な制限がないが、缶を用いた円筒形、角形、パウチ（ｐｏｕｃｈ）型またはコイン（ｃｏｉｎ）型などとなり得る。
【実施例】
【００６２】
以下、本発明を具体的に説明するため、実施例を挙げて詳しく説明する。しかし、本発明に係る実施例は幾多の他の形態に変形されてよく、本発明の範囲が下記で詳述する実施例に限定されるものと解釈されてはならない。本発明の実施例は、当業界で平均的な知識を有する者に本発明をより完全に説明するために提供されるものである。
【００６３】
実施例１：ゲルポリマー電解質用組成物の製造
エチレンカーボネート（ＥＣ）：エチルメチルカーボネート（ＥＭＣ）＝１：２（体積比）の組成を有する非水電解液溶媒に、ＬｉＰＦ６を１Ｍの濃度になるように溶解して電解液を準備した。前記電解液の重量を合算した電解質用組成物の総重量を基準に、重合開始剤としてｔ−ブチルペルオキシ−２−エチルヘキサノエート０．２５重量％を添加し、第１化合物としてポリ（エチレンイミン）−グラフト−ポリ（エチレングリコール）（ＰＥＩ−ＰＥＧ）２重量％を添加したあと、第２化合物としてポリエチレングリコールジグリシジルエーテルを第１化合物を基準に１／３重量％の量で添加した。これにより、ゲルポリマー電解質用組成物を製造した。
【００６４】
実施例２：ゲルポリマー電解質用組成物の製造
前記実施例１で、第１化合物としてポリ（エチレンイミン）−グラフト−ポリ（エチレングリコール）（ＰＥＩ−ＰＥＧ）を５重量％の量で、第２化合物としてポリエチレングリコールジグリシジルエーテルを第１化合物を基準に１／３重量％の量で用いたことを除き、実施例１と同様の方法でゲルポリマー電解質用組成物を製造した。
【００６５】
実施例３：ゲルポリマー電解質用組成物の製造
前記実施例１で、第１化合物としてポリ（エチレンイミン）−グラフト−ポリ（エチレングリコール）（ＰＥＩ−ＰＥＧ）に代えてポリ（エチレンイミン）（ＰＥＩ）を用いたことを除き、実施例１と同様の方法でゲルポリマー電解質用組成物を製造した。
【００６６】
実施例４：ゲルポリマー電解質用組成物の製造
前記実施例２で、第１化合物としてポリ（エチレンイミン）−グラフト−ポリ（エチレングリコール）（ＰＥＩ−ＰＥＧ）に代えてポリ（エチレンイミン）（ＰＥＩ）を用いたことを除き、実施例２と同様の方法でゲルポリマー電解質用組成物を製造した。
【００６７】
実施例５：二次電池の製造
正極の製造
正極活物質としてＬｉＣｏＯ２  ９４重量％、導電材としてカーボンブラック（ｃａｒｂｏｎ  ｂｌａｃｋ）３重量％、バインダとしてＰＶｄＦ  ３重量％を溶媒であるＮ−メチル−２−ピロリドン（ＮＭＰ）に添加して正極混合物スラリーを製造した。前記正極混合物スラリーを厚さが２０ｕｍ程度の正極集電体であるアルミニウム（Ａｌ）薄膜に塗布し、乾燥して正極を製造したあと、ロールプレス（ｒｏｌｌ  ｐｒｅｓｓ）を実施して正極を製造した。
【００６８】
負極の製造
負極活物質として炭素粉末、バインダとしてＰＶｄＦ、導電材としてカーボンブラック（ｃａｒｂｏｎ  ｂｌａｃｋ）をそれぞれ９６重量％、３重量％及び１重量％にして溶媒であるＮＭＰに添加し、負極混合物スラリーを製造した。前記負極混合物スラリーを厚さが１０ｕｍの負極集電体である銅（Ｃｕ）薄膜に塗布し、乾燥して負極を製造したあと、ロールプレス（ｒｏｌｌ  ｐｒｅｓｓ）を実施して負極を製造した。
【００６９】
電池の製造
前記正極、負極及びポリプロピレン／ポリエチレン／ポリプロピレン（ＰＰ／ＰＥ／ＰＰ）３層からなる分離膜を利用して電池を組み立て、組み立てられた電池に前記実施例１で製造されたゲルポリマー電解質用組成物を注入したあと、８０℃で２〜３０分間加熱して二次電池を製造した。
【００７０】
実施例６から８：二次電池の製造
前記実施例５で、前記実施例１で製造されたゲルポリマー電解質用組成物に代えて、それぞれ前記実施例２から４で製造されたゲルポリマー電解質用組成物を用いたことを除き、前記実施例５と同様の方法でそれぞれ二次電池を製造した。
【００７１】
実験例１：ゲル電解質生成反応の比較
前記実施例１から４で製造されたゲルポリマー電解質用組成物を６５℃で硬化させてゲル化（ｇｅｌａｔｉｏｎ）が行われるのかを観察し、その結果を下記表１に示した。
【００７２】
【表１】
0006612859.tif 000006
【００７３】
前記表１に示されているところのように、第１化合物としてポリ（エチレンイミン）−グラフト−ポリ（エチレングリコール）（ＰＥＩ−ＰＥＧ）を用い、第２化合物としてポリエチレングリコールジグリシジルエーテルを用いた混合化合物を含むゲルポリマー電解質用組成物は、前記第１化合物の含量が２重量％であり、第２化合物の含量が前記第１化合物を基準に１／３重量％である場合（実施例１）、及び前記第１化合物が５重量％であり、第２化合物の含量が前記第１化合物を基準に１／３重量％である場合のいずれも円滑にゲル化が行われた。一方、第１化合物としてポリ（エチレンイミン）（ＰＥＩ）を用い、第２化合物としてポリエチレングリコールジグリシジルエーテルを用いた混合化合物を含むゲルポリマー電解質用組成物の場合は、前記第１化合物の含量が２重量％であり、第２化合物の含量が前記第１化合物を基準に１／３重量％である実施例３の場合は円滑にゲル化が行われたが、第１化合物が５重量％であり、第２化合物の含量が前記第１化合物を基準に１／３重量％である実施例４の場合はゲル化が行われなかった。
【００７４】
実験例２：二次電池の容量の評価
実施例５から７で製造されたそれぞれの二次電池を、０．１Ｃ（単位：ｍＡ／ｇ）の速度（Ｃ−ｒａｔｅ）で電圧が４．４Ｖになるまで充電させたあと、４．４Ｖの定電圧条件で電流が０．０５Ｃになるまでさらに充電させた。以後、１０分間休止（ｒｅｓｔ）した。引続き、前記各電池を０．３Ｃの速度で電圧が２．８Ｖになるまで放電させた。それぞれの放電容量を測定して結果を表２に示し、電解質のゲル化が行われていない実施例８の電池に対しては実験を進めなかった。
【００７５】
【表２】
0006612859.tif 000007
【００７６】
表２から確認できるところのように、第１化合物と第２化合物の混合化合物を含むゲルポリマー電解質用組成物を用いた二次電池は優れた容量特性を表し、特に第１化合物としてポリエチレングリコール作用基を含むアミン系化合物であるポリ（エチレンイミン）−グラフト−ポリ（エチレングリコール）（ＰＥＩ−ＰＥＧ）を含む場合（実施例５）は、ポリエチレングリコール作用基を含まないアミン系化合物であるポリ（エチレンイミン）（ＰＥＩ）を含む場合（実施例７）に比べ、第１化合物及び第２化合物の含量が同一であるにもかかわらず、さらに優れた容量特性を表すことが分かった。
【００７７】
実験例３：高温保存特性の評価
実施例５から７で製造されたそれぞれの二次電池の厚さを測定したあと、前記それぞれの二次電池を温度６０℃のチャンバに入れて３週間保管したあと、再度厚さを測定し、保管前の厚さと比べて計算したあと、その結果を図２に示した。
【００７８】
図２に示す通り、第１化合物としてポリエチレングリコール作用基を含むアミン系化合物であるポリ（エチレンイミン）−グラフト−ポリ（エチレングリコール）（ＰＥＩ−ＰＥＧ）を用いてゲル化させた二次電池（実施例６）の場合、ポリエチレングリコール作用基を含まないアミン系化合物であるポリ（エチレンイミン）（ＰＥＩ）を用いてゲル化させた二次電池（実施例７）に比べ、高温保存の際に厚さの増加量が減少して優れた高温保存性能を表した。
【図１】
0006612859.tif 000010
【図２】
0006612859.tif 000011